(57)【特許請求の範囲】
【請求項１】
基板上に少なくとも一方が透明な複数の電極によって挟持された複数の積層された有機発光媒体を有する有機薄膜ＥＬ素子において、
前記複数の積層された有機発光媒体は、有機青色発光層を含む有機青色発光媒体、有機緑色発光層を含む有機緑色発光媒体、有機赤色発光層を含む有機赤色発光媒体を、前記基板側からこの順に積層してなり、
前記複数の積層された有機発光媒体の少なくとも前記有機赤色発光媒体と前記有機緑色発光媒体の界面に、隣接する二つの前記有機発光媒体の両方に同じ種類の電荷を注入できる電極を有し、
前記複数の電極と前記有機発光媒体の界面に設けられた電極が、負極と正極が交互となるように設定され、
前記複数の電極のうち前記有機赤色発光媒体に接する側の負極が、前記有機赤色発光媒体以外の前記有機発光媒体に接する側の負極よりも仕事関数が小さな材料よりなることを特徴とする有機薄膜ＥＬ素子。
【請求項２】
有機発光媒体が少なくとも１つの有機発光層と、正孔注入・輸送帯及び／又は電子注入・輸送帯との積層構造であることを特徴とする請求項１記載の有機ＥＬ素子。
【請求項３】
有機発光媒体のうち少なくとも１つが正孔輸送又は電子輸送性のバインダー中に発光材料を分散させた発光層を少なくとも１層有することを特徴とする請求項１記載の有機薄膜ＥＬ素子。
【発明の詳細な説明】
【０００１】
【発明の属する技術分野】
本発明は白色発光やフルカラー表示等に利用できる有機薄膜ＥＬ素子に関する。
【０００２】
【従来の技術】
タング（Ｔａｎｇ）とバンスリィク（ＶａｎＳｌｙｋｅ）らの新しい構成の有機薄膜ＥＬ素子の報告（アプライド・フィジックス・レターズ（ＡｐｐｌｉｅｄＰｈｙｓｉｃｓ  Ｌｅｔｔｅｒｓ）、５１巻、９１３頁、１９８７年）以来、有機材料と素子化技術の改良により、種々の発光色を比較的容易に得ることが可能になった。特に、青、緑、赤の３原色発光が得られるようになったことから、フルカラー素子の開発も進められている。
【０００３】
有機薄膜ＥＬ素子を使ったフルカラ−化の方法の一つとして、青（Ｂ）、赤（Ｒ）、緑（Ｇ）の発光材料を積層薄膜化する方法が報告されている（第２５３回蛍光体同学会講演予稿、１頁〜８頁、１９９４年、特開平７−１４２１６９号公報参照）。前記方法は図４に示すように基板上に、有機青色発光媒体、有機緑色発光媒体、有機赤色発光媒体が形成され、一対の電極から電子と正孔を注入し発光媒体中で電子と正孔が再結合することによって生じる発光を基板側から取り出している。この場合、各発光媒体から生じる発光を合成、すなわち発光スペクトルを重ね合わせることで白色発光を実現している。この方法においては、基本的に有機薄膜層を２次元（平面）方向に素子分離することなく、Ｒ，Ｇ，Ｂのパターンニングはカラーフィルターを用いて行えるので、有機薄膜はベタの成膜で良いことがこの方法の利点の一つである。
【０００４】
発光スペクトルを重ね合わせて光を取り出す別な方法として、有機ＥＬ素子（セル）を２枚以上重ね合わせ、各単位セルにおいて発生した光を合成して取り出方法が開示されている（特開平７−５７８７３号公報参照）。この方法を用いると、高解像度の合成発光が実現できると述べられている。
【０００５】
【発明が解決しようとする課題】
前述したように、発光層が積層された有機薄膜ＥＬ素子と複数の有機ＥＬセルが重なって形成される有機薄膜ＥＬ素子においては、比較的簡単な構造と手法で白色発光やカラー化が実現できる。しかし、前記２つの方法では、いずれも発光色の色バランスの制御が困難であること、発光の駆動電圧が高くなること、発光効率（光子／電子変換効率、光取り出し効率）が低いなどの問題がある。
【０００６】
例えば、白色発光を得ようとする場合、図４の従来の素子では輝度バランスを制御するには、発光材料の含有量を精密に制御する必要があること、電圧によって輝度バランスが変動すること、及び同一発光層中に複数の発光材料が存在するため電荷トラップが生じやすく低電圧駆動ができない等の欠点を有する。また、図５のようなセルを複数個重ね合わせる方法で白色発光やカラー表示を行う場合、セル間の電極の短絡を防ぐための絶縁膜層が必要なこと、且つセルが複数個重なっているために電極や絶縁膜等による光の透過率が低くなり、結果として高輝度発光がきわめて困難である。
【０００７】
本発明の目的は、有機発光媒体が適切に積層された高発光効率の有機薄膜ＥＬ素子で、特に高輝度の白色発光やフルカラー発光を簡単な手法で得るための素子構成を提供することにある。
【０００８】
【課題を解決するための手段】
本発明者は全述の課題を解決するために、発光の輝度バランスを制御することが容易で、しかも発光輝度の高い合成発光及びカラー発光を得るべく検討した結果、複数の積層された有機発光媒体の界面に電極を設け、前記電極からは隣接する有機発光媒体の両方に電荷が注入できるようにすることで、同一基板状上で比較的容易に合成発光が得られることを見いだし本発明に至った。
【０００９】
すなわち本発明は、基板上に少なくとも一方が透明な複数の電極によって挟持された複数の積層された有機発光媒体を有する有機薄膜ＥＬ素子において、前記複数の積層された有機発光媒体は本質的に青色発光、緑色発光、赤色発光をする各層をこの順に積層してなり、前記複数の積層された有機発光媒体の少なくとも赤色発光をする層と緑色発光をする層との界面に隣接する二つの有機発光媒体の両方に電荷を注入できる電極を有し、前記複数の電極と有機発光媒体の界面に設けられた電極が、負極と正極が交互となるように設定され、前記複数の電極のうち赤色発光をする層に接する側の電極が、他方の電極よりも仕事関数が小さな材料よりなることを特徴とする有機薄膜ＥＬ素子である。ここで、複数の電極と有機発光媒体の界面に設けられた電極が、負極と正極が交互となるように設定するとは、例えば基板上の電極が正極のとき、基板上の電極に最も近い界面に設けられた電極は負極、次に積層される電極は正極となるように電極を設けることである。また、有機発光媒体が、本質的に青色発光、緑色発光、赤色発光をする各層を設け、３つの発光媒体を複数個同時に発光させることで基板から白色等の合成色発光を取り出し、カラーフィルターと組み合わせてフルカラー表示を行うことも可能である。なお、以下前記「複数の電極」は、便宜上「対電極」と述べるが、これは正極と負極の組み合わせを言うのではなく、複数の積層された有機発光媒体を挟持するために対を成していることを指す。

【００１０】
また、本発明の有機薄膜ＥＬ素子の発光媒体を構成する有機発光層は正孔注入・輸送帯及び／又は電子注入・輸送帯との積層構造であったり、発光材料単体又は発光材料と正孔輸送材料及び／又は電子輸送材料の混合体から形成される多層又は単層構造であってもよい。
【００１１】
図１に示す例では、積層された複数の有機発光媒体のうち、有機赤色発光媒体３ｃと有機緑色発光媒体３ｂとの間に半透明陽極４ａが設けられている。図１において電極４ａからは隣接する有機発光媒体の両方、すなわち図１では有機緑色発光媒体３ｂと有機赤色発光媒体３ｃに素子が構成されている。また、半透明陰極２ａと陰極２ｃは共通に電源に接続されている。半透明陰極２ａからは有機青色発光媒体３ａ及び有機緑色発光媒体３ｂに、また陰極２ｃからは有機赤色発光媒体３ｃに電子が注入され、電極４ａから注入された正孔と再結合して各有機発光媒体がＥＬを発光する。各有機発光媒体からかのＥＬは合成され基板を通して取り出すことができる。
【００１２】
図１において陰極２ｃの仕事関数を半透明陰極２ａの陰極よりも小さくしておけば有機赤色発光媒体３ｃの電子注入効率を他の有機発光媒体への注入よりも上げることが可能であり、例えば赤色発光の発光効率が低い材料系を用いても、緑色発光媒体３ｂと青色発光媒体３ａとの輝度バランスの制御が従来の方法よりも簡単になる。また、図１においては光を取り出す光路中に存在する電極が２個で済み、更に発光セルを複数個重ねる従来の方法（図５）のように絶縁膜又は基板を設ける必要はないので光の取り出し効率の低減を少なくできる利点がある。
【００１３】
図１では、３つの有機発光媒体の内２つが同じ電極対の間に形成されているが、本発明においては図３に示すように、有機発光媒体を分割する電極を二つ設け、有機赤色発光媒体３ｃ、有機緑色発光媒体３ｂ及び青色発光媒体３ａを独立させれば発光の輝度バランスの制御がより簡単になる。尚、図１においては電源が１つで半透明陰極２ａと陰極２ｃが、図３においては半透明陰極２ｂと陰極２ｃ及び半透明陽極４ｂと半透明陽極４ａが共通に接続されているが、電源を複数個にして各発光媒体に電圧を独立に印加して、輝度バランスを制御してもよい。
【００１４】
本発明において、有機薄膜ＥＬ素子における有機発光媒体の有機薄膜層は真空蒸着法、分子線蒸着法（ＭＢＥ法）あるいは溶媒に溶かした溶液のディッピング法、スピンコーティング法、キャスティング法、バーコート法、ロールコート法等の塗布法による公知の方法で形成することができる。有機発光媒体の発光材料は特に限定されず、公知の発光材料を適用できる。有機青色発光媒体を構成する青色発光材料としては、例えば、米国特許第５４１６７１号や米国特許第５２９４８７０号に記載される８−キノリノール及びその誘導体の金属錯体や前記金属錯体にペリレンやクマリン誘導体をドープしたもの、特開平６−９９５３号公報に示されるジスチリルアリーレン誘導体及びジスチリルアリーレン誘導体に蛍光色素をドープしたものなどが性能が優れており代表として挙げられる。有機緑色発光媒体を形成する発光材料としては、例えば、トリス（８−キノリノラト）アルミニウム、キナクリドン誘導体、キサンテン色素、クマリン誘導体、などが性能が優れており代表として挙げられる。有機赤色発光媒体を形成する発光材料としてはアジン色素、クマリン誘導体、キサンテン色素、メロシアニン色素、アクリジン色素、フタロシアニン色素等が挙げられる。
【００１５】
本発明有機薄膜ＥＬ素子の有機発光媒体には、必要に応じて正孔注入・輸送層を設けることも有効である。正孔輸送材料としては特に限定されないが、例えばトリフェニルジアミン誘導体、オキサジアゾール誘導体、ポルフィリン誘導体、スチルベン誘導体、アリールアミン誘導体などを用いることができる。本発明では、発光効率を上げるため、前記正孔輸送層と発光層の間にブロッキング層を設けることも有効である。前記ブロッキング層は、発光層内で生成した励起子の閉じ込めと陰極から発光層に注入された電子の閉じ込めを担っている。前記ブロッキング層に用いるべく化合物としては、極度に正孔の注入特性を阻害するものでなければ特に限定されるものではないが、励起エネルギ−が隣接する発光層材料のそれよりも大きいことが望ましい。本発明においてブロッキング層として適用できる化合物としては、発光効率を低減させない範囲で、例えば公知のトリフェニルジアミン誘導体、オキサジアゾール誘導体、ヒドラゾン誘導体、ブタジエン誘導体、スチリル誘導体、ピラゾリン誘導体、ベンジジン誘導体などが挙げられる。更に、本発明においては正孔輸送層と陽極の間に正孔注入層を設けることも有効である。正孔注入層は陽極からの安定な正孔注入を達成すべく導入するものであるが、有機薄膜層と陽極の密着性を保持する役目を担う必要がある（応用物理、第６４巻、第１２号、１２３０頁〜１２３３頁参照）。本発明において適用できる正孔注入層は例えば“色素ハンドブック：講談社’８６年”に記載されているスピロ化合物、アゾ化合物、キノン化合物、インジゴ化合物、ジフェニルメタン化合物、キナクリドン化合物、ポリメチン化合物、アクリジン化合物、ポルフィリン化合物等の縮合多環系の色素が適用できる。また、芳香族アミン等の“オーガニック  セミコンダクターズ：フェルラック  ケミエ社’７４年（ＯＲＧＡＮＩＣ  ＳＥＭＩＣＯＮＤＵＣＴＯＲＳ：ＶＥＲＬＡＧ  ＣＨＥＭＩＥ’７４）”に記載されている低分子有機Ｐ型半導体も適用できる。
【００１６】
本発明においては必要に応じて電子注入・輸送帯を発光層と陰極の間に設けても良い。電子注入・輸送材料は特に限定されるものではないが、８−ヒドロキシキノリノール及びその誘導体、オキサジアゾール誘導体、ジフェニルキノン誘導体、ＳｒＯ、ＣａＯ、ＢａＯなどのアルカリ土類酸化物（特開平６−１６３１５８号公報参照）の適用が可能である。
【００１７】
有機薄膜ＥＬ素子の陽極は、正孔を正孔輸送帯に注入する役割を担うものであり、４．０ｅＶ以上の仕事関数を有することが効果的である。陽極または半透明陽極材料の具体例としては、酸化インジウム錫合金（ＩＴＯ）、酸化錫（ＳｎＯ2 ）、金、銀、白金、銅等を含んだ化合物が適用できる。陰極としては、電子輸送帯又は発光層に電子を注入する目的で、仕事関数の小さい材料が好ましく、特に限定されないが、具体的にはインジウム、アルミニウム、マグネシウム、マグネシウム−インジウム合金、マグネシウム−アルミニウム合金、アルミニウム−リチウム合金、アルミニウム−スカンジウム−リチウム合金等が使用できる。半透明な陰極材料としては特開平６−１６３１５８号公報に記載されるＩＴＯやＳｎＯ2 を用い、前記半透明な陰極材料と有機薄膜層の界面にＳｒＯ、ＣａＯなどのアルカリ土類金属酸化物を０．１〜１nm設ければ効果的な電子注入が達成される。
【００１８】
尚、素子を酸素や湿気から守る目的で、金属酸化物、金属硫化物、金属沸化物等の無機化合物や公知の有機化合物から構成される封止層を設ければ大気中でも長寿命の駆動が保証できる。
【００１９】
【発明の実施の形態】
【実施例】
以下、本発明の実施例について詳細に説明するが、白色発光を得るための具体例を示し、比較例と比較している。
【００２０】
（実施例１）
図１を参照しながら本発明の実施例１について説明する。以下に本発明の実施例１に用いる有機薄膜ＥＬ素子の作成手順について説明する。十分洗浄したガラス基板１上に半透明陰極であるＳｎＯ2 を形成した後、電子注入層であるＳｒＯを０．５nm形成した。続いてＭＢＥ法にて超高真空下、電子輸送層のトリス（８−キノリノラト）アルミニウム（以下Ａｌｑと略記）を１８nm形成した後、下記の化学式１に示されるジスチリルビフェニル誘導体（以下ＤＰＶＢｉと略記）を青色発光のホスト材料として用い、化学式２に示されるゲスト材料（以下ＢｃｚＶＢｉと略記）が前記ホスト材料に対して３．１モル％含まれるように超高真空下で３５nm成膜し、有機青色発光媒体３ａが完成する。
【００２１】
【化１】
0004477150.tif 000002
【００２２】
【化２】
0004477150.tif 000003
【００２３】
次に、有機青色発光媒体３ａ上にＡｌｑを超高真空下３５nm形成し、更にＡｌｑ上に正孔輸送層としてＮ，Ｎ’−ビフェニル−Ｎ，Ｎ’−ビス（α−ナフチル）−１，１’−ビフェニル−４，４’−ジアミン（以下α−ＮＰＤと略記）を高真空下にて３０nm形成し、有機緑色発光媒体３ｂが有機青色発光媒体３ａと接する形で形成される。
【００２４】
次に、インジウムと亜鉛からなる半透明陽極４ａを低温プロセスにおいて２００nm形成した後、有機赤色発光媒体３ｃの正孔輸送層であるα−ＮＰＤを高真空下で４０nm形成し、更にＡｌｑをホスト材料として用い、赤色蛍光色素である４−（ジシアノメチレン）−２−メチル−６−（ｐ−ジメチルアミノスチリル）−４Ｈ−ピラン（以下ＤＣＭと略記）をゲスト材料として用い、ＤＣＭがＡｌｑに対して１．８モル％含まれるように高真空下で５０nm形成し、有機赤色発光媒体３ｃが形成される。
【００２５】
最後に、陰極２ｃとしてスカンジウムが１モル％含まれるアルミニウム合金をアルゴンガス中でＲＦスパッタ法で蒸発し、リチウムを抵抗加熱源から蒸発させる方法でリチウムが陰極の０．３モル％を占めるように２０nm形成した。更に、陰極の保護層としてスカンジウムが１モル％含まれるアルミニウム合金をアルゴンガス中のＲＦスパッタ法により３００nm形成した。
【００２６】
このようにして、Ｒ，Ｇ，Ｂの有機発光媒体を有する本発明の実施例１の有機薄膜ＥＬ素子が完成する。以上のようにして作成した有機薄膜ＥＬ素子に半透明陰極２ａと陰極２ｃを共通に、また半透明陽極４ａは単独で直流電源に接続して電圧を印加して発光させたところ、１０Ｖで約４５２０ｃｄ／m 2 の輝度が得られた。図４に示す従来の構造を用いた比較例１と比較すると輝度が約３．６倍向上している。これは、本発明の有機薄膜ＥＬ素子を用いれば、比較例１に示す従来の素子よりもキャリヤー注入・輸送効率の向上や発光量子効率が向上したためと考えられる。また、１００ｃｄ／m 2 におけるＣＩＥ色度座標はＸ＝０．３４５，Ｙ＝０．３６１であり、白色の発光を取り出すことができた。
【００２７】
（実施例２）
有機発光媒体のうち、有機青色発光媒体３ａの電子輸送層であるＡｌｑを１８nm形成し、且つＡｌｑ上部に正孔輸送性のポリビニルカルバゾール（以下ＰＶＫと略記）バインダー中にＤＰＶＢｉとＢｃｚＶＢｉとがモル比で１００：３になるように分散し、スピンコート法にて有機発光層を３５nm形成しする以外は、実施例１と同様に有機薄膜ＥＬ素子を作成した。以上のようにして作成した有機薄膜ＥＬ素子に半透明陰極２ａと陰極２ｃを共通に、また半透明陽極４ａは単独で直流電源に接続して電圧を印加し発光させたところ、１０Ｖで約２８６０ｃｄ／m 2 の輝度が得られた。比較例２と比較すると輝度が約２．９倍向上している。また、１００ｃｄ／m 2 におけるＣＩＥ色度座標はＸ＝０．３２８，Ｙ＝０．３８１でありほぼ白色の発光を取り出すことができた。
【００３２】
（実施例３）図３を参照しながら本発明の実施例３について説明する。実施例３は有機発光媒体が半透明電極により３分割されているところが実施例１から参考例２とは異なる。以下に本発明の実施例３に用いる有機薄膜ＥＬ素子の作成手順について説明する。十分洗浄したガラス基板１上に半透明陽極４ｂであるＩＴＯを形成した後、正孔注入層としてＣｕＰｃを５nm形成し、更にその上に正孔輸送層であるα−ＮＰＤを高真空下で４０nm形成した。次に青色発光のホスト材料としてＤＰＶＢｉを用い、ゲスト材料（ＢｃｚＶＢｉ）が前記ホスト材料に対して３．１モル％含まれるように超高真空下で４５nm形成した後、電子輸送層としてＡｌｑを超高真空下２０nm形成し、有機青色発光媒体３ａが完成する。この有機青色発光媒体３ａの上に有機青色発光媒体３ａに電子を注入するための半透明陰極２ｂとして、ＳｒＯを０．５nm形成した後、更にインジウムと亜鉛からなる透明電極を積層し、更にその上部にＳｒＯを０．５nm形成し、有機青色発光媒体３ａと有機緑色発光媒体３ｂの両方に電子注入可能な半透明陰極２ｂが完成する。次に半透明陰極２ｂ上に発光層であるＡｌｑを５０nm、正孔輸送層であるα−ＮＰＤを５０nm形成し、有機緑色発光媒体３ｂが完成する。この有機緑色発光媒体３ｂ上にインジウムと亜鉛からなる半透明陽極４ａを形成した。続いて正孔輸送層のα−ＮＰＤを高真空下にて３０nm形成し、Ａｌｑをホスト材料として用い、赤色蛍光色素であるＤＣＭをゲスト材料として用い、ＤＣＭがＡｌｑに対して１．８モル％含まれるように高真空下で５０nm形成し、有機赤色発光媒体３ｃが形成される。最後に陰極２ｃとしてスカンジウムが１モル％含まれるアルミニウム合金をアルゴンガス中でＲＦスパッタ法で蒸発し、リチウムを抵抗加熱源から蒸発させる方法でリチウムが陰極の０．３モル％を占めるように２０nm形成した。更に、陰極の保護層としてスカンジウムが１モル％含まれるアルミニウム合金をアルゴンガス中のＲＦスパッタ法により３００nm形成した。
【００３３】
このようにして、Ｒ，Ｇ，Ｂの有機発光媒体を有する本発明の実施例３の有機薄膜ＥＬ素子が完成する。以上のようにして作成した有機薄膜ＥＬ素子に半透明陰極２ｂと陰極２ｃを共通に、また半透明陽極４ａと４ｂ共通にして直流電源に接続して電圧を印加し発光させたところ、１０Ｖで約４０１５ｃｄ／m 2 の輝度が得られた。図５に示す従来の発光セルを重ねた場合の構造を用いた比較例３と比較すると輝度が約４．７倍向上している。また、１００ｃｄ／m2 におけるＣＩＥ色度座標はＸ＝０．３４５，Ｙ＝０．３７１であり白色の発光を取り出すことができた。
【００３４】
尚、本実施例では白色発光を得ているが、半透明電極によって分割されたＲ，Ｇ，Ｂの発光媒体の内、少なくとも１つを発光させないように駆動すれば白色以外の発光を得ることも可能である。
【００３５】
（実施例４）有機発光媒体のうち、有機青色発光媒体３ａとしてＰＶＫバインダー中にＤＰＶＢｉとＢｃｚＶＢｉとがモル比で１００：３になるように分散し、スピンコート法にて有機発光層を７０nm形成し、その上部に電子輸送層であるＡｌｑを２０nm形成する以外は、実施例３と同様に有機薄膜ＥＬ素子を作成した。以上のようにして作成した有機薄膜ＥＬ素子に半透明陰極２ｂと陰極２ｃを共通に、また半透明陽極４ａと４ｂ共通にして直流電源に接続して電圧を印加して発光させたところ、１０Ｖで約３１４０ｃｄ／m2 の輝度が得られた。図５に示す従来の構造を用いた比較例４と比較すると輝度が約６倍向上している。これは、本発明の有機薄膜ＥＬ素子を用いることで、比較例４に示す従来の素子よりも光の取り出し効率が向上したためである。また、１００ｃｄ／m2におけるＣＩＥ色度座標はＸ＝０．３４４，Ｙ＝０．３６９であり白色発光を取り出すことができた。
【００３６】
（比較例１）
以下に図４を参照しながら比較例１の有機薄膜ＥＬ素子について説明する。十分洗浄したガラス基板１上に半透明陽極４ａであるＳｎＯ2 を形成した後順に、正孔輸送層であるα−ＮＰＤを超高真空下３５nm形成し、次に有機青色発光媒体３ａとしてＤＰＶＢｉを青色発光のホスト材料として用い、ゲスト材料（ＢｃｚＶＢｉ）が前記ホスト材料に対して３．１モル％含まれるように超高真空下３５nm形成した。次に有機青色発光媒体３ａ上に有機緑色発光媒体３ｂとしてＡｌｑを超高真空下３５nm形成し、更にＡｌｑ上にＡｌｑをホスト材料として用い、赤色蛍光色素であるＤＣＭをゲスト材料として用い、ＤＣＭがＡｌｑに対して１．８モル％含まれるように高真空下で３０nm形成し、有機赤色発光媒体３ｃを形成した。最後に、陰極２ｃとしてスカンジウムが１モル％含まれるアルミニウム合金をアルゴンガス中でＲＦスパッタ法で蒸発し、リチウムを抵抗加熱源から蒸発させる方法でリチウムが陰極の０．３モル％を占めるように２０nm形成した。更に、陰極の保護層としてスカンジウムが１モル％含まれるアルミニウム合金をアルゴンガス中のＲＦスパッタ法により３００nm形成した。
【００３７】
このようにして、Ｒ，Ｇ，Ｂの有機発光媒体が積層された本発明の比較例１の有機薄膜ＥＬ素子が完成する。以上のようにして作成した有機薄膜ＥＬ素子に直流電圧を印加し発光させたところ、１０Ｖで約１２７０ｃｄ／m 2 の輝度が得られた。また、１００ｃｄ／m 2 におけるＣＩＥ色度座標はＸ＝０．２６７，Ｙ＝０．４５８であり、白色発光は得られなかった。
【００３８】
（比較例２）
以下に比較例２の有機薄膜ＥＬ素子について説明する。十分洗浄したガラス基板１上に半透明陽極４ａであるＳｎＯ2 を形成した後、順に正孔注入層であるＣｕＰｃを２５nm形成し、更に有機青色発光媒体３ａとして、ＰＶＫバインダー中にＤＰＶＢｉとＢｃｚＶＢｉとがモル比で１００：３になるように分散し、スピンコート法にて有機発光層を７０nm形成しする以外は、比較例１と同様に有機薄膜ＥＬ素子を作成し、評価を行った。比較例２で作成した有機薄膜ＥＬ素子に直流電圧を印加し発光させたところ、１０Ｖで約９７０ｃｄ／m 2 の輝度が得られた。また、１００ｃｄ／m 2 におけるＣＩＥ色度座標はＸ＝０．２７７，Ｙ＝０．４５０であり、白色発光は得られなかった。
【００３９】
（比較例３）
比較例３においては、図５に示すように有機発光セルを複数個積層して合成発光を得るための有機薄膜ＥＬ素子を作成した。以下に比較例３の有機薄膜ＥＬ素子の作成方法について説明する。十分洗浄したガラス基板１上に半透明陽極４ｂであるＩＴＯを形成した後、正孔注入層として銅フタロシアニン（以下ＣｕＰｃと略記）を５nm形成し、更にその上に正孔輸送層であるα−ＮＰＤを高真空下で４０nm形成した。次に青色発光のホスト材料としてＤＰＶＢｉを用い、ゲスト材料（ＢｃｚＶＢｉ）が前記ホスト材料に対して３．１モル％含まれるように超高真空下で４５nm形成した後、電子輸送層としてＡｌｑを超高真空下２０nm形成した。その上に半透明陰極２ｂとして、ＳｒＯを０．５nm形成した後、インジウムと亜鉛からなる透明電極を低温プロセスにて積層し青色発光を示す第１の有機発光セルがする。この第１の発光セルの上に第１の発光セルと第２の発光セルを分離するためにＧｅＯからなる絶縁膜５を２５nm設けた。次に、前記ＧｅＯ上に第２の有機発光セルにを形成する。ＧｅＯ上にインジウムと亜鉛からなる半透明陽極４ａを形成後、正孔輸送層であるα−ＮＰＤを５０nm、発光層であるＡｌｑを５０nm形成する。次に、半透明陰極２ｂとして、ＳｒＯを０．５nm形成した後、インジウムと亜鉛からなる透明電極を積層し緑色発光を示す第２の有機発光セルがする。この第２の発光セルの上に第２の発光セルと第３の発光セルを分離するためにＧｅＯからなる絶縁膜５を２５nm設けた。次に、前記ＧｅＯ上に第３の有機発光セルにを形成する。ＧｅＯ上にインジウムと亜鉛からなる半透明陽極４ａを形成後、正孔輸送層であるα−ＮＰＤを５０nm形成し、発光層としてＤＣＭがＡｌｑに対して１．８モル％含まれるようにＡｌｑを高真空下で５０nm形成する。最後に陰極２ｃとしてスカンジウムが１モル％含まれるアルミニウム合金をアルゴンガス中でＲＦスパッタ法で蒸発し、リチウムを抵抗加熱源から蒸発させる方法でリチウムが陰極の０．３モル％を占めるように２０nm形成した。更に、陰極の保護層としてスカンジウムが１モル％含まれるアルミニウム合金をアルゴンガス中のＲＦスパッタ法により３００nm形成し、第３の有機発光セルが完成する。
【００４０】
このようにして、有機発光セルが積層された本発明の比較例３の有機薄膜ＥＬ素子が完成する。以上のようにして作成した有機薄膜ＥＬ素子のそれぞれの有機発光セルを直流電源に接続して電圧を印加したところ、各発光セルに１０Ｖ印加したところ約８５０ｃｄ／m 2 の発光が得られた。１００ｃｄ／m 2 におけるＣＩＥ色度座標はＸ＝０．２８６，Ｙ＝０．４９５であり、白色発光は得られなかった。
【００４１】
（比較例４）
比較例４の有機薄膜ＥＬ素子の作成方法について説明する。十分洗浄したガラス基板１上に半透明陽極４ｂであるＩＴＯを形成した後、正孔注入層としてＣｕＰｃを２５nm形成し、ＰＶＫバインダー中にＤＰＶＢｉとＢｃｚＶＢｉとがモル比で１００：３になるように分散し、スピンコート法にて有機発光層を７０nm形成し、その上部に電子輸送層であるＡｌｑを２０nm形成する以外は比較例３と同様にして有機発光セルが複数個重なってなる有機薄膜ＥＬ素子を作成した。
【００４２】
以上のようにして作成した有機薄膜ＥＬ素子のそれぞれの有機発光セルを直流電源に接続して電圧を印加したところ、各は発光セルに１０Ｖ印加したところ約５２５ｃｄ／m 2 の発光が得られた。１００ｃｄ／m 2 におけるＣＩＥ色度座標はＸ＝０．２８３，Ｙ＝０．４６１であり白色発光は得られなかった。
【００４３】
【発明の効果】
複数の有機発光媒体が積層されてなる有機薄膜ＥＬ素子において、有機発光媒体の界面に電極を設け、前記電極からは隣接する有機発光媒体の両方に電荷を注入するようにし、各発光媒体の発光強度を電圧で制御することで、従来の有機発光媒体が積層されてなる有機薄膜ＥＬ素子において困難であった輝度バランスの制御が容易で且つ低電圧・高輝度の合成発光が得られる。また、従来の発光セルを複数個重ねて合成発光を取り出す方法よりも、光の取り出し効率が改善され、且つ製造プロセスが簡略化できる。
【図面の簡単な説明】
【図１】本発明の実施例１及び実施例２で用いた複数の発光媒体が積層されてなる有機薄膜ＥＬ素子の説明図である。
【図３】本発明の実施例３及び実施例４で用いた複数の発光媒体が積層されてなる有機薄膜ＥＬ素子の説明図である。
【図４】比較例１及び比較例２で用いた複数の発光媒体が積層されてなる従来の有機薄膜ＥＬ素子の説明図である。
【図５】比較例３で用いた有機ＥＬセルを複数個重ねて発光を取り出す従来の有機薄膜ＥＬ素子の説明図である。
【符号の説明】
１  基板
２ａ  半透明陰極
２ｂ  半透明陰極
２ｃ  陰極
３ａ  有機青色発光媒体
３ｂ  有機緑色発光媒体
３ｃ  有機赤色発光媒体
４ａ  半透明陽極
４ｂ  半透明陽極
５  絶縁膜
６ａ  有機青色発光セル
６ｂ  有機緑色発光セル
６ｃ  有機赤色発光セル
【図１】
0004477150.tif 000004
【図３】
0004477150.tif 000005
【図４】
0004477150.tif 000006
【図５】
0004477150.tif 000007